실시 예 1 에서 제조 된 티탄 테트라 - n - 부 톡 사이드 의 부분 적 가수 분해 물 ( 0 . 050 M , 1 . 0 ml , 0 . 050 mmol ) 을 5 . 0 ml 부피 플라스크 의 무수 다 이 클로로메탄 ( 2 . 5 ml ) 중 의 키 랄 리간드 인 ( S ) - 2 -( N - 3 , 5 - 다이 - 3 급 부틸 살리실 리덴 ) 아미노 - 3 - 메틸 - 1 - 부탄올 ( 0 . 0160 g , 0 . 0501 mmol ) 의 용액 에 첨가 하 였 다 . 이 를 무수 다 이 클로로메탄 으로 표시 부 까지 희석 하 였 다 . 이후 티탄 촉매 용액 ( 0 . 010 M ) 을 샘플 보 틀 로 옮기 고 , 실온 에서 30 분 간 1000 rpm 으로 교반 하 였 다 .